(57)【要約】【課題】  生産性が高く、かつ、優れた断熱性、発泡外観を示す発泡用積層体を提供する。【解決手段】  少なくとも（Ａ）層／紙基材層／（Ｂ）層を含み、（Ａ）層が（ｉ）〜（ｉｉ）を満たすポリエチレン系樹脂組成物（ａ）、（Ｂ）層がＪＩＳ  Ｋ６９２２−１（１９９７年）により測定した密度が９３０ｋｇ／ｍ３以上９７０ｋｇ／ｍ３以下を満たすポリエチレン系樹脂（ｂ）から構成されることを特徴とする発泡用積層体を用いる。  （ｉ）（ｉｉｉ）〜（ｉｖ）を満たす高圧法低密度ポリエチレン（ｃ）を７０重量部以上９５重量部以下、（ｖ）を満たすエチレン・α−オレフィン共重合体（ｄ）を５重量部以上３０重量部以下からなる（（ｃ）と（ｄ）の合計は１００重量部）  （ｉｉ）ＪＩＳ  Ｋ６９２２−１（１９９７年）により測定した密度が９１０ｋｇ／ｍ３以上９３０ｋｇ／ｍ３以下  （ｉｉｉ）ＪＩＳ  Ｋ６９２２−１（１９９７年）により測定したメルトマスフローレート（ＭＦＲｃ）が８ｇ／１０分以上３０ｇ／１０分以下  （ｉｖ）ＭＳ１３０が５０ｍＮ以上１３５ｍＮ以下  （ｖ）ＪＩＳ  Ｋ６９２２−１（１９９７年）により測定したメルトマスフローレート（ＭＦＲｄ）が１ｇ／１０分以上３０ｇ／１０分以下【選択図】  なし【特許請求の範囲】
【請求項１】
少なくとも（Ａ）層／紙基材層／（Ｂ）層を含み、（Ａ）層が（ｉ）〜（ｉｉ）を満たすポリエチレン系樹脂組成物（ａ）、（Ｂ）層がＪＩＳ  Ｋ６９２２−１（１９９７年）により測定した密度が９３０ｋｇ／ｍ３以上９７０ｋｇ／ｍ３以下を満たすポリエチレン系樹脂（ｂ）から構成されることを特徴とする発泡用積層体。
（ｉ）（ｉｉｉ）〜（ｉｖ）を満たす高圧法低密度ポリエチレン（ｃ）を７０重量部以上９５重量部以下、（ｖ）を満たすエチレン・α−オレフィン共重合体（ｄ）を５重量部以上３０重量部以下（（ｃ）と（ｄ）の合計は１００重量部）含む
（ｉｉ）ＪＩＳ  Ｋ６９２２−１（１９９７年）により測定した密度が９１０ｋｇ／ｍ３以上９３０ｋｇ／ｍ３以下
（ｉｉｉ）ＪＩＳ  Ｋ６９２２−１（１９９７年）により測定したメルトマスフローレート（ＭＦＲｃ）が８ｇ／１０分以上３０ｇ／１０分以下
（ｉｖ）１３０℃で測定した溶融張力（ＭＳ１３０）が５０ｍＮ以上１３５ｍＮ以下
（ｖ）ＪＩＳ  Ｋ６９２２−１（１９９７年）により測定したメルトマスフローレート（ＭＦＲｄ）が１ｇ／１０分以上３０ｇ／１０分以下
【請求項２】
ポリエチレン系樹脂組成物（ａ）のＭＳ１３０が７０ｍＮ以上１１０ｍＮ以下であることを特徴とする請求項１に記載の発泡用積層体。
【請求項３】
高圧法低密度ポリエチレン（ｃ）のＭＦＲｃとエチレン・α−オレフィン共重合体（ｄ）のＭＦＲｄの比ＭＦＲｃ／ＭＦＲｄが０．８０以上１５以下であることを特徴とする請求項１〜２に記載の発泡用積層体。
【請求項４】
エチレン・α−オレフィン共重合体（ｄ）の１９０℃で測定した溶融張力（ＭＳ１９０）が２ｍＮ以上２０ｍＮ以下であることを特徴とする請求項１〜３のいずれかに記載の発泡用積層体。
【請求項５】
ポリエチレン系樹脂組成物（ａ）のＭＦＲが５ｇ／１０分以上３０ｇ／１０分以下であることを特徴とする請求項１〜４のいずれかに記載の発泡用積層体。
【請求項６】
請求項１〜５のいずれかに記載の発泡用積層体の（Ａ）層が発泡していることを特徴とする発泡積層体。
【請求項７】
請求項６に記載の発泡積層体を少なくとも胴部材に使用したことを特徴とする断熱紙容器。
【発明の詳細な説明】
【技術分野】
【０００１】
本発明は、生産性が高く、かつ、良好な断熱性と発泡外観を示す発泡用積層体及び発泡積層体に関するものである。
【背景技術】
【０００２】
従来から、断熱性を有する容器として、合成樹脂、特にポリスチレンを発泡させたものが多く使用されている。しかし、発泡ポリスチレン容器は、廃棄時の環境への負荷が高い、印刷適性に劣るなどの欠点があり、他の素材への代替が検討されている。そのような中、紙カップ胴部の外周面にコルゲートした紙を貼り合わせて断熱層を形成した容器、同紙カップの胴部外周面にパルプ製の不織布とコート紙との積層体を接合した容器などが開発され、使用されている。
【０００３】
しかしながら、いずれの方法も加工、成形が容易でなく、コスト高になるという欠点があった。そこで、水分を含んだ基材の少なくとも一面に低融点の熱可塑性合成樹脂フィルムをラミネートし、加熱することにより、基材に含まれている水分を利用して合成樹脂フィルムを凹凸に発泡させる技術が考案された（例えば、特許文献１〜３参照。）。しかし、このようにして得られる材料は、発泡層の厚みが薄く、断熱性が不十分であった。
【０００４】
また、容器胴部材及び底板部材からなり、容器胴部材及び底板部材の原紙の内壁面に高融点の熱可塑性合成樹脂フィルムをラミネートしてあると共に容器胴部材の原紙の外壁面に低融点の熱可塑性合成樹脂フィルムをラミネートしてあり、この低融点の熱可塑性合成樹脂フィルムを加熱処理して発泡してある断熱紙容器が提案されている（例えば、特許文献４参照。）。
【０００５】
しかし、内壁面に高融点の熱可塑性合成樹脂を有する断熱紙容器では、断熱性は良好なものの、低融点の熱可塑性樹脂をラミネートする際の加工速度を上昇させると発泡外観が悪化し、生産性に劣っていた。
【０００６】
また、発泡外観が優れる断熱紙容器として、高圧法低密度ポリエチレンとエチレン・α−オレフィン共重合体を混合したポリエチレン系樹脂組成物を発泡させた発泡層を有する断熱紙容器が提案されている（例えば、特許文献５〜７参照）。
【０００７】
しかし、いずれの樹脂組成物も高圧法低密度ポリエチレンの溶融張力が大きく、ラミネート成形時の加工速度を上昇した際には発泡外観が悪化することは解消されず、生産性に劣っていた。
【先行技術文献】
【特許文献】
【０００８】
【特許文献１】特公昭４８−３２２８３号公報
【特許文献２】特開昭５７−１１０４３９号公報
【特許文献３】特開２００１−２７０５７１号公報
【特許文献４】特開２００４−５８５３４号公報
【特許文献５】特開２００７−１６８１７８号公報
【特許文献６】特開２０１０−２１４７２０号公報
【特許文献７】特開２０１０−２８４９５６号公報
【発明の概要】
【発明が解決しようとする課題】
【０００９】
本発明の目的は、生産性が高く、かつ、良好な断熱性と発泡外観を示す発泡用積層体及び発泡積層体を提供することにある。
【課題を解決するための手段】
【００１０】
本発明者らは、前記課題を解決すべく鋭意検討した結果、特定の発泡積層体が、生産性が高く、かつ、優れた断熱性と発泡外観を示すことを見出し、本発明を完成するに至った。
【００１１】
すなわち、少なくとも（Ａ）層／紙基材層／（Ｂ）層を含み、（Ａ）層が（ｉ）〜（ｉｉ）を満たすポリエチレン系樹脂組成物（ａ）、（Ｂ）層がＪＩＳ  Ｋ６９２２−１（１９９７年）により測定した密度が９３０ｋｇ／ｍ３以上９７０ｋｇ／ｍ３以下を満たすポリエチレン系樹脂（ｂ）から構成されることを特徴とする発泡用積層体に関するものである。
【００１２】
（ｉ）少なくとも（ｉｉｉ）〜（ｉｖ）を満たす高圧法低密度ポリエチレン（ｃ）を５０重量部以上９５重量部以下、（ｖ）を満たすエチレン・α−オレフィン共重合体（ｄ）を５重量部以上５０重量部以下（（ｃ）と（ｄ）の合計は１００重量部）含む
（ｉｉ）ＪＩＳ  Ｋ６９２２−１（１９９７年）により測定した密度が９１０ｋｇ／ｍ３以上９３０ｋｇ／ｍ３以下
（ｉｉｉ）ＪＩＳ  Ｋ６９２２−１（１９９７年）により測定したメルトマスフローレート（ＭＦＲｃ）が８ｇ／１０分以上３０ｇ／１０分以下
（ｉｖ）高圧法低密度ポリエチレン（ｃ）の１３０℃で測定した溶融張力が５０ｍＮ以上１３５ｍＮ以下
（ｖ）ＪＩＳ  Ｋ６９２２−１（１９９７年）により測定したメルトマスフローレート（ＭＦＲｄ）が１ｇ／１０分以上３０ｇ／１０分以下
また、上記発泡用積層体の（Ａ）層が発泡していることを特徴とする発泡積層体に関するものである。
【００１３】
以下、本発明について詳細に説明する。
【００１４】
本発明の積層体を構成するポリエチレン系樹脂組成物（ａ）のＪＩＳ  Ｋ６９２２−１（１９９７年）により測定された密度（以下、単に密度と略す）は、断熱性及び発泡外観に優れるため、９１０〜９３０ｋｇ／ｍ３の範囲であり、より好ましくは９１４〜９２４ｋｇ／ｍ３、さらに好ましくは９１６〜９２０ｋｇ／ｍ３の範囲である。ポリエチレン系樹脂組成物（ａ）の密度が９１０ｋｇ／ｍ３未満では、発泡外観に劣るため好ましくなく、９３０ｋｇ／ｍ３を超える範囲では、断熱性に劣るため好ましくない。
【００１５】
また、ポリエチレン系樹脂組成物（ａ）のＪＩＳ  Ｋ６９２２−１（１９９７年）により測定したメルトマスフローレート（以下、単にＭＦＲと略す）は、５〜３０ｇ／１０分の範囲が好ましく、断熱性及び発泡外観に優れることから、８〜２４ｇ／１０分の範囲がより好ましく、最も好ましくは１０〜１６ｇ／１０分の範囲である。
【００１６】
さらに、ポリエチレン系樹脂組成物（ａ）の温度１３０℃、引取速度１０ｍ／分で測定した溶融張力（以下、ＭＳ１３０と略す）は、生産性、発泡性能に優れることから、７０〜１３０ｍＮの範囲が好ましく、より好ましくは８０〜１１０ｍＮの範囲である。
【００１７】
このＭＳ１３０（ｍＮ）は、バレル直径９．５５ｍｍの毛管粘度計に長さが８ｍｍ、直径が２．０９５ｍｍ、流入角が９０°であるダイス、及び、保温チャンバーを装着した条件で、設定温度１３０℃、押出速度１０ｍ／分、引取速度１０ｍ／分で測定した値である。
【００１８】
また、ポリエチレン系樹脂組成物（ａ）は、生産効率、発泡性能に優れることから、少なくとも高圧法低密度ポリエチレン（ｃ）を５０重量部以上９５重量部以下、エチレン・α−オレフィン共重合体（ｄ）を５重量部以上５０重量部以下（（ｃ）と（ｄ）の合計は１００重量部）含むものである。生産効率・発泡外観に優れることから、エチレン・α−オレフィン共重合体の配合量は８〜３０重量部の範囲がより好ましい。エチレン・α−オレフィン共重合体（ｃ）の配合量が５重量部未満の範囲、若しくは５０重量部を超える範囲では生産効率・発泡外観に劣るため好ましくない。
【００１９】
このような高圧法低密度ポリエチレン（ｃ）は、従来公知の高圧法ラジカル重合法により得ることができる。
【００２０】
また、高圧法低密度ポリエチレン（ｃ）のＭＦＲ（以下、ＭＦＲｃ）は、生産性、発泡外観に優れることから、８〜３０ｇ／１０分の範囲であり、発泡外観に優れることから、１０〜２４ｇ／１０分の範囲が好ましく、より好ましくは１０〜２０ｇ／１０分である。ＭＦＲｃが８ｇ／１０分未満の範囲では断熱性に劣ることから好ましくなく、３０ｇ／１０分を超える範囲ではラミネート加工性、発泡外観に劣ることため好ましくない。
【００２１】
高圧法低密度ポリエチレン（ｃ）のＭＳ１３０は、生産性、発泡性能に優れることから、５０〜１３５ｍＮの範囲であり、より好ましくは７０〜１１０ｍＮ、最も好ましくは８０〜１００ｍＮの範囲である。高圧法低密度ポリエチレン（ｃ）のＭＳ１３０が５０ｍＮ未満の範囲では、ラミネート加工性、発泡外観に劣ることから好ましくなく、１３５ｍＮを超える範囲では、生産性、発泡外観に劣るため好ましくない。
【００２２】
また、高圧法低密度ポリエチレン（ｃ）の密度は、断熱性及び発泡外観に優れるため、９１０〜９３０ｋｇ／ｍ３の範囲が好ましく、より好ましくは９１４〜９２４ｋｇ／ｍ３、さらに好ましくは９１６〜９２０ｋｇ／ｍ３の範囲である。
【００２３】
このようなエチレン・α−オレフィン共重合体（ｄ）は、チーグラー・ナッタ触媒やフィリップス触媒、メタロセン触媒を用いた高・中・低圧イオン重合法により、エチレンとα−オレフィンを共重合することで得ることができ、長鎖分岐構造を有していてもよい。生産効率・発泡外観に優れることから、長鎖分岐構造を有していないエチレン・α−オレフィン共重合体であることが好ましい。
【００２４】
エチレン・α−オレフィン共重合体（ｄ）に用いるα−オレフィンとしては、プロピレン、１−ブテン、４−メチル−１−ペンテン、３−メチル−１−ブテン、１−ペンテン、１−ヘキセン、１−ヘプテン、１−オクテン、１−ノネン、１−デセン、１−ウンデセン、１−ドデセンなどを挙げることができ、これらの１種または２種以上が用いられる。
【００２５】
また、エチレン・α−オレフィン共重合体（ｄ）のＭＦＲ（以下、ＭＦＲｄ）は、生産性、発泡外観に優れることから、１〜３０ｇ／１０分であり、発泡外観に優れることから、３〜２５ｇ／１０分の範囲が好ましく、より好ましくは６〜２０ｇ／１０分である。ＭＦＲｄが１ｇ／１０分未満の範囲では発泡外観に劣ることから好ましくなく、３０ｇ／１０分を超える範囲ではラミネート加工性、発泡外観に劣ることため好ましくない。
【００２６】
エチレン・α−オレフィン共重合体（ｄ）の密度は、断熱性及び発泡外観に優れるため、８５０〜９４０ｋｇ／ｍ３の範囲が好ましく、より好ましくは８８０〜９３０ｋｇ／ｍ３、さらに好ましくは８９０〜９２０ｋｇ／ｍ３の範囲である。
【００２７】
また、エチレン・α−オレフィン共重合体（ｄ）の温度１９０℃、引取速度１０ｍ／分で測定した溶融張力（以下、ＭＳ１９０と略す）は、発泡外観に優れるため、２〜２０ｍＮの範囲が好ましく、より好ましくは２〜１０ｍＮの範囲である。
【００２８】
このＭＳ１９０（ｍＮ）は、バレル直径９．５５ｍｍの毛管粘度計に長さが８ｍｍ、直径が２．０９５ｍｍ、流入角が９０°であるダイス、及び、保温チャンバーを装着した条件で、設定温度１９０℃、押出速度１０ｍ／分、引取速度１０ｍ／分で測定した値である。
【００２９】
これらの中で、生産性・発泡外観に優れることから、高圧法低密度ポリエチレン（ｃ）のＭＦＲｃとエチレン・α−オレフィン共重合体のＭＦＲｄの比ＭＦＲｃ／ＭＦＲｄが０．８０〜１５を満たすポリエチレン系樹脂組成物（ａ）であることが好まく、発泡外観に優れることから、ＭＦＲｃ／ＭＦＲｄは０．８０〜６．０の範囲がより好ましく、最も好ましくは１．０〜４．０の範囲である。
【００３０】
本発明を構成するポリエチレン系樹脂組成物（ａ）には、その他のポリエチレン系樹脂などの他のポリオレフィンを配合してもよい。
【００３１】
本発明の積層体を構成するポリエチレン系樹脂組成物（ａ）にポリオレフィンを混合する時は、ポリエチレン系樹脂（ａ）のペレットとポリオレフィンのペレットを固体状態で混合したペレット混合物であってもよいが、単軸押出機、二軸押出機、ニーダー、バンバリー等で溶融混練した混合物の方が、品質の安定した製品が得られるので好ましい。溶融混練装置を用いる場合、溶融温度はポリオレフィン系樹脂の融点〜３００℃程度が好ましい。
【００３２】
また、本発明の積層体を構成するポリエチレン系樹脂組成物（ａ）には、必要に応じて、酸化防止剤、光安定剤、帯電防止剤、滑剤、ブロッキング防止剤等、ポリオレフィン樹脂に一般に用いられている添加剤を本発明の目的を損なわない範囲で添加してもかまわない。
【００３３】
本発明の積層体を構成するポリエチレン系樹脂（ｂ）の密度は、断熱性、発泡の安定性に優れることから、９３０〜９７０ｋｇ／ｍ３の範囲であり、より好ましくは９３５〜９７０ｋｇ／ｍ３の範囲であり、最も好ましくは９４５〜９６５ｋｇ／ｍ３の範囲である。ポリエチレン系樹脂（ｂ）の密度が９３０ｋｇ／ｍ３未満では、断熱性に劣るため好ましくなく、９７０ｋｇ／ｍ３を超える範囲では、発泡外観に劣るため好ましくない。
【００３４】
本発明の積層体を構成するポリエチレン系樹脂（ｂ）としては、エチレン単独重合体、エチレン・α−オレフィン共重合体又はこれらの組成物であり、その分子鎖の形態は直鎖状でもよく、分岐を有していてもよい。このようなポリエチレン系樹脂（ｂ）は、特に限定されるものではなく、前記密度範囲を外れなければよい。
【００３５】
エチレン単独重合体としては、中・低圧法エチレン単独重合体、高圧法低密度ポリエチレンが例示することができる。中・低圧法エチレン単独重合体は、従来公知の中・低圧イオン重合法により得ることができる。また、高圧法低密度ポリエチレンは、従来公知の高圧ラジカル重合法により得ることができる。
【００３６】
エチレン・α−オレフィン共重合体に用いるα−オレフィンとしては、プロピレン、１−ブテン、４−メチル−１−ペンテン、３−メチル−１−ブテン、１−ペンテン、１−ヘキセン、１−ヘプテン、１−オクテン、１−ノネン、１−デセン、１−ウンデセン、１−ドデセンなどを挙げることができ、これらの１種または２種以上が用いられる。
【００３７】
エチレン・α−オレフィン共重合体を得るための方法は特に限定するものではなく、チーグラー・ナッタ触媒やフィリップス触媒、メタロセン触媒を用いた高・中・低圧イオン重合法などを例示することができる。このような共重合体は、市販品の中から便宜選択することができる。
【００３８】
これらの中で、ラミネート成形性に優れることから、密度が９３０〜９８０ｋｇ／ｍ３である中・高密度ポリエチレン（ｅ）１０〜９０重量部とＭＦＲが１〜２０ｇ／１０分、２３５℃で測定したスウェル比（ＳＲ）が１．５０〜２．２０である高圧法低密度ポリエチレン（ｆ）９０〜１０重量部を含むエチレン系樹脂組成物（ｇ）（（ｅ）と（ｆ）の合計は１００重量部）であることが好ましい。
【００３９】
このＳＲは、ＪＩＳ  Ｋ６９２２−１（１９９７年）で使用されるメルトインデクサーを用い、温度２３５℃、押出量３ｇ／分の条件にて装置に充填された樹脂をオリフィスより押出し、オリフィス直下に設置したイソプロパノールを入れたメスシリンダーでストランド状の押出物を採取し、ストランドの径（Ｄ）をメルトインデクサーのオリフィス径（Ｄ０）で除すことにより求められる。
【００４０】
中・高密度ポリエチレンは、従来公知の中・低圧イオン重合法により得られるエチレン単独重合体、チーグラー・ナッタ触媒やフィリップス触媒、メタロセン触媒を用いた高・中・低圧イオン重合法などにより得られるエチレン・α−オレフィン共重合体が例示される。
【００４１】
また、中・高密度ポリエチレン（ｅ）において、エチレン系樹脂組成物（ｇ）のラミネート加工性に優れることから、ＭＦＲは６〜１００ｇ／１０分の範囲が好ましく、より好ましくは８〜６０ｇ／１０分の範囲である。
【００４２】
さらに、中・高密度ポリエチレン（ｅ）の密度は、エチレン系樹脂組成物（ｇ）のラミネート加工性、生産性に優れるため、９４５〜９７５ｋｇ／ｍ３がより好ましい。
【００４３】
高圧法低密度ポリエチレン（ｆ）のＭＦＲは、エチレン系樹脂組成物（ｇ）の押出ラミネート加工性に優れるため、０．３〜１０ｇ／１０分の範囲がより好ましく、最も好ましくは１〜４ｇ／１０分の範囲である。
【００４４】
また、高圧法低密度ポリエチレン（ｆ）において、エチレン系樹脂組成物（ｇ）の製膜安定性に優れることから、密度は９１０〜９３５ｋｇ／ｍ３の範囲が好ましい。
【００４５】
さらに、高圧法低密度ポリエチレン（ｆ）のＳＲは、エチレン系樹脂組成物（ｇ）の製膜安定性に優れることから、１．７５〜２．２０の範囲がより好ましく、最も好ましくは１．９０〜２．２０の範囲である。
【００４６】
エチレン系樹脂組成物（ｇ）のＭＦＲは、ラミネート成形性に優れるため、１〜５０ｇ／１０分の範囲が好ましく、さらに好ましくは３〜２０ｇ／１０分の範囲である。
【００４７】
また、本発明を構成するポリエチレン系樹脂（ｂ）には、ポリプロピレンなどの他のポリオレフィンを配合してもよく、これらのポリオレフィンの配合比は１〜３０重量部がラミネート成形性と積層体外観の点から好ましい。
【００４８】
本発明の積層体を構成するポリエチレン系樹脂（ｂ）にポリオレフィンを混合する時は、ポリエチレン系樹脂（ｂ）のペレットとポリオレフィンのペレットを固体状態で混合したペレット混合物であってもよいが、単軸押出機、二軸押出機、ニーダー、バンバリー等で溶融混練した混合物の方が、品質の安定した製品が得られるので好ましい。溶融混練装置を用いる場合、溶融温度はポリエチレン系樹脂の融点〜３００℃程度が好ましい。
【００４９】
さらに、本発明を構成するポリエチレン系樹脂（ｂ）には、必要に応じて、酸化防止剤、光安定剤、帯電防止剤、滑剤、ブロッキング防止剤等、ポリオレフィン樹脂に一般に用いられている添加剤を本発明の目的を損なわない範囲で添加してもかまわない。
【００５０】
本発明の発泡用積層体を構成する（Ａ）層の発泡前の厚みは、本発明の目的が達成される限りにおいて特に制限はないが、発泡外観に優れることから、４０〜１５０μｍの範囲が好ましく、より好ましくは、５０〜１２０μｍ、更に好ましくは、６０〜１００μｍである。
【００５１】
また、（Ｂ）層の厚みは、本発明の目的が達成される限りにおいて特に制限はないが、発泡性に優れ、破損などの問題が小さいことから、２０〜１００μｍの厚みであることが好ましく、経済性の観点から、２０〜５０μｍの範囲が最も好適である。
【００５２】
本発明の発泡積層体を構成する（Ａ）層の厚みは、断熱性に優れるため、６００μｍ以上が好ましく、より好ましくは８００μｍ以上、最も好ましくは１０００μｍ以上である。
【００５３】
本発明の積層体を構成する紙基材については特に限定はないが、ポリエチレン系樹脂組成物（ａ）の発泡倍率を向上させることができるため、紙基材の坪量は１５０〜４００ｇ／ｍ２が好ましく、更に好ましくは、２５０〜３５０ｇ／ｍ２である。
【００５４】
このような紙基材に含まれる水分については特に制限はないが、ポリエチレン系樹脂組成物（ａ）の発泡倍率が向上することから、１５〜３０ｇ／ｍ２であることが好ましく、より好ましくは２０〜３０ｇ／ｍ２、最も好ましくは２０〜２６ｇ／ｍ２である。
【００５５】
本発明の発泡用積層体を得る手法として、ポリエチレン系樹脂組成物（ａ）及びポリエチレン系樹脂（ｂ）を押出ラミネート加工する方法が例示されるが、加工が容易なことから、ポリエチレン系樹脂組成物（ａ）とポリエチレン系樹脂（ｂ）をタンデムラミネート加工する手法が好ましい。
【００５６】
押出ラミネート成形法により発泡用積層体を得る手法として、シングルラミネート加工法、タンデムラミネート加工法、サンドウィッチラミネート加工法、共押出ラミネート加工法などの各種押出ラミネート加工法を例示することができる。押出ラミネート法における樹脂の温度は２６０〜３５０℃の範囲が好ましく、冷却ロールの表面温度は１０〜５０℃の範囲が好ましい。
【００５７】
また、押出ラミネート加工において、ポリエチレン系樹脂を溶融状態で押出し層とした直後に、該層の基材接着面を含酸素気体又は含オゾン気体に曝し、基材と貼り合わせる手法を用いると、基材層との接着性に優れることから好ましい。含オゾン気体により熱可塑製樹脂と基材との接着性を向上させる場合は、オゾンガスの処理量としては、ダイより押出された熱可塑製樹脂よりなるフィルム１ｍ２当たり０．５ｍｇ以上のオゾンを吹き付けることが好ましい。
【００５８】
本発明の発泡用積層体を得る手法における押出ラミネート加工法は、熱可塑製樹脂層と基材層との接着性をさらに向上させるため、ポリエチレン系樹脂が発泡しない程度の温度、例えば３〜６０℃の温度で１０時間以上熱処理することができる。また必要に応じて、紙基材の接着面に対してコロナ処理、フレーム処理、プラズマ処理などの公知の表面処理を施してもよい。また、必要であれば紙基材にアンカーコート剤を塗布しても良い。
【００５９】
本発明の発泡用積層体を得る手法として、発泡積層体の断熱性及び経済性に優れるため、ポリエチレン系樹脂を紙基材層に積層する前に、紙基材の片面又は両面に水を塗布してもよい。
【００６０】
水分を塗布する手法は、本発明の目的が達成される限りにおいて特に限定はなく、ロールコート装置、リップコート装置、スプレー装置、ダイコート装置、グラビア装置、ダンプニング装置などを用いた手法が例示することができる。水の塗布量が均一になるため、ダンプニング装置を用いた手法が好ましい。
【００６１】
このようなダンプニング装置は、例えば、鈴木産業（株）より商品名「ハイローターＳ」が、ニッカ（株）より商品名「ＷＥＫＯローターダンプニング」が、東機エレクトロニクス（株）より商品名「ＴＳＤ−３０００」が販売されている。
【００６２】
本発明における水の塗布量は、本発明の目的が達成される限りにおいて特に限定はないが、ポリエチレン系樹脂組成物（ａ）の発泡倍率が高くでき、かつ、紙基材とポリエチレン系樹脂組成物（ａ）及び／またはポリエチレン系樹脂（ｂ）との接着強度が低下しないことから、１．５〜３０ｇ／ｍ２が好ましく、３〜１５ｇ／ｍ２以下がより好ましい。
【００６３】
本発明の発泡用積層体を加熱することにより、（Ａ）層が発泡した発泡積層体を得ることができる。
【００６４】
加熱発泡により本発明の発泡積層体を得る手法における加熱方法としては、熱風、電熱、電子線の他、積層体を容器状に成形し、高温の物体を内填して充填物の熱を利用するなど、任意の手段を使用できる。加熱は、オーブン内で回分式に行う手法、コンベアなどにより連続的に行う手法などにより行うことができる。
【００６５】
加熱する熱源としては、本目的が達成される限りにおいて特に限定はなく、積層体及び成形した容器では熱風、電熱、電子線などが例示でき、積層体を成形した容器では高温の物体を内填して充填物の熱を利用するなどが例示できる。また、加熱方法は、オーブン内で回分式に行う手法、コンベアなどにより連続的に行う手法などにより行うことができる。
【００６６】
加熱温度、加熱時間などの条件は、本発明の目的が達成される限りにおいて特に限定はなく、一般的に、熱風を熱源とする場合は、加熱温度はポリエチレン系樹脂組成物（ａ）の融点以上１５０℃以下、風量は０．５〜２．０ｍ３／時、加熱時間は１０秒〜６分間である。
【００６７】
本発明の積層体は、少なくとも（Ａ）層／紙基材／（Ｂ）層を含むことを特徴とするものであり、（Ａ）層と紙基材と（Ｂ）層の３成分のみからなるものだけでなく他の成分、例えば（Ｃ）層を含んでいてもよい。具体的には、（Ａ）層／紙基材／（Ｂ）層、（Ａ）層／紙基材／（Ｂ）層／（Ａ）層、（Ｂ）層／紙基材／（Ａ）層／（Ｂ）層、（Ａ）層／紙基材／（Ｂ）層／（Ｂ）層、（Ａ）層／（Ａ）層／紙基材／（Ｂ）層、（Ａ）層／紙基材／（Ｂ）層／（Ｃ）層、（Ｂ）層／紙基材／（Ａ）層／（Ｃ）層、（Ｃ）層／（Ｂ）層／紙基材／（Ａ）層／（Ｂ）層／（Ｃ）層、（Ａ）層／紙基材／（Ｂ）層／（Ｃ）層／（Ｂ）層／（Ａ）層、（Ｂ）層／紙基材／（Ａ）層／（Ｃ）層／（Ａ）層／（Ｂ）層などが例示される。なお、層の間の記号／は、隣接する層であることを表している。
【００６８】
（Ｃ）層としては、合成高分子重合体から形成される層や織布、不織布、金属箔、紙類、セロファン等が挙げられる。例えば、ポリエチレンテレフタレート、ポリブチレンテレフタレートなどのポリエステル系樹脂、ナイロン６、ナイロン６６などのポリアミド系樹脂、高密度ポリエチレン、低密度ポリエチレン、直鎖状低密度ポリエチレン、エチレン−エチルアクリレート共重合体、エチレン−メタクリル酸共重合体、エチレン−酢酸ビニル共重合体、エチレン−ビニルアルコール共重合体、アイオノマー等のポリエチレン系樹脂、ポリプロピレン系樹脂、ポリブテン、アクリル系樹脂、ポリビニルアルコール、ポリメチルペンテン、ポリ塩化ビニル、ポリ塩化ビニリデン、ポリスチレン、ポリカーボネート、ポリウレタン、セルロース系樹脂など合成高分子重合体から形成される層等が挙げられる。更に、これらの高分子重合体フィルム及びシートはさらにアルミ蒸着、アルミナ蒸着、二酸化珪素蒸着、アクリル処理されたものでもよい。また、これらの高分子重合体フィルム及びシートはさらにウレタン系インキ等を用い印刷されたものでもよい。金属箔としては、アルミ箔、銅箔などが例示でき、また、紙類としてはクラフト紙、上質紙、伸張紙、グラシン紙、カップ原紙や印画紙原紙等の板紙などが挙げられる。
【００６９】
本発明の発泡積層体は、少なくとも胴部材に使用した断熱紙容器として用いられる。
【発明の効果】
【００７０】
本発明の発泡用積層体は、生産性が高く、かつ、発泡させると良好な断熱性と発泡外観を示す発泡積層体となる。
【実施例】
【００７１】
以下、実施例および比較例により本発明を説明するが、本発明はこれらに限定されるものではない。
（１）密度
密度は、ＪＩＳ  Ｋ６９２２−１（１９９７年）に準拠して測定した。
（２）メルトマスフローレート（ＭＦＲ）
ＭＦＲは、ＪＩＳ  Ｋ６９２２−１（１９９７年）に準拠して測定した。
（３）１３０℃における溶融張力（ＭＳ１３０）
２３℃に設定した恒温室内において、温度を１３０℃に設定し、長さが８ｍｍ、直径が２．０９５ｍｍ、流入角が９０°のダイス及び保温チャンバーを装着したバレル直径９．５５ｍｍの毛管粘度計（東洋精機製作所、商品名：キャピログラフ）に、ポリエチレン系樹脂１８ｇを充填し、ピストン降下速度を１０ｍｍ／分、引取速度２．０ｍ／分に設定し、引き取りに必要な荷重（ｍＮ）を溶融張力（ＭＳ１３０）として測定した。
（４）１９０℃における溶融張力（ＭＳ１９０）
２３℃に設定した恒温室内において、温度を１９０℃に設定し、長さが８ｍｍ、直径が２．０９５ｍｍ、流入角が９０°のダイス及び保温チャンバーを装着したバレル直径９．５５ｍｍの毛管粘度計（東洋精機製作所、商品名：キャピログラフ）に、ポリエチレン系樹脂１８ｇを充填し、ピストン降下速度を１０ｍｍ／分、引取速度１０ｍ／分に設定し、引き取りに必要な荷重（ｍＮ）を溶融張力（ＭＳ１９０）として測定した。
（５）加熱発泡
実施例により得られた積層体を１０ｃｍ×２０ｃｍに切り出し円筒状に成形したサンプルを、所定の温度に加熱したギア老化試験機（安田精機製作所製  Ｎｏ．１０２−ＳＨＦ−７７）中で熱風をあてながら所定の時間静置した後、取り出して空気中で室温まで冷却した。
（６）紙基材の水分量
ポリエチレン系樹脂の積層前の紙基材について、カールフィッシャー法水分測定装置（三菱化学（株）製、商品名ＣＡ−０５）を使用し測定した。測定温度は１６５℃である。
（７）発泡層厚み
実施例により得られた発泡体、及びブランクとして発泡させる前のラミネート積層体をサンプル取りし、光学顕微鏡により断面写真を撮影した。断面写真から発泡層の厚みを測定し、５箇所で測定した。
（８）発泡表面の状態
得られた発泡体の表面の平滑性を目視で観測した。表面の平滑性が良好である場合を◎、やや良好である場合を○、良好であるもののやや劣る場合を△、不良の場合を×とした。
【００７２】
実施例１
（Ａ）層の樹脂として、ＭＦＲが８ｇ／１０分、密度が９２４ｋｇ／ｍ３、ＭＳ１３０が１３４ｍＮである高圧法低密度ポリエチレン（東ソー（株）製  商品名ペトロセン  ２２２、Ｃ１）を９０重量部、ＭＦＲが１２ｇ／１０分、密度が９０５ｋｇ／ｍ３、ＭＳ１９０が２ｍＮであるエチレン・１−ヘキセン共重合体（東ソー（株）製  商品名ニポロン−Ｚ  ＨＭ５１０Ｒ、Ｄ１）を１０重量部になるよう配合し、単軸押出機（プラコー（株）製  口径５０ｍｍ）にて溶融混練したポリエチレン系樹脂組成物（Ａ１、ＭＦＲ  ８ｇ／１０分、密度  ９２２ｋｇ／ｍ３、ＭＳ１３０  １２０ｍＮ）を、（Ｂ）層の樹脂として、ＭＦＲが７ｇ／１０分、密度が９４０ｋｇ／ｍ３である高密度ポリエチレン（東ソー（株）製  商品名ペトロセン  ＬＷ０４−１）（Ｂ１）を使用した。
【００７３】
まず、（Ａ１）を直径９０ｍｍφのスクリューを有する単軸押出ラミネーター（ムサシノキカイ（株）製）へ供給し、３２０℃の温度でＴダイより押し出し、水分量が２４．０ｇ／ｍ２であり、坪量３２０ｇ／ｍ２である紙基材上に引き取り速度が８０ｍ／分、エアギャップ長さが１３０ｍｍで７０μｍの厚さになるよう押出ラミネート成形を行った。さらに、（Ｂ１）を直径９０ｍｍφのスクリューを有する単軸押出機（ムサシノキカイ（株）製）へ供給し、３２０℃の温度、８０ｍ／分の引き取り速度、１３０ｍｍのエアギャップ長さで、（Ｂ１）の厚みが４０μｍとなるように押出し、ポリエチレン系樹脂組成物（Ａ１）、紙基材、高密度ポリエチレン（Ｂ１）の順に積層されてなる積層体を得た。得られた積層体を１２０℃、５分間加熱して発泡させ、発泡積層体を得た。得られた発泡積層体について、発泡層の厚み、発泡表面の状態を評価した。評価の結果を表１に示す。発泡後の発泡層の厚み、発泡層の平滑性はともに良好であった。
【００７４】
実施例２
（Ａ）層の樹脂として、ＭＦＲが１４ｇ／１０分、密度が９１７ｋｇ／ｍ３、ＭＳ１３０が１１５ｍＮである高圧法低密度ポリエチレン（東ソー（株）製  商品名ペトロセン  ０７Ｃ０３Ｃ、Ｃ２）を９０重量部、エチレン・１−ヘキセン共重合体（Ｄ１）を１０重量部になるよう配合し、単軸押出機（プラコー（株）製  口径５０ｍｍ）にて溶融混練したポリエチレン系樹脂組成物（Ａ２、ＭＦＲ  １４ｇ／１０分、密度  ９１６ｋｇ／ｍ３、ＭＳ１３０  ９５ｍＮ）を使用した以外は、実施例１と同様の手法により発泡積層体を得た。得られた発泡積層体について、発泡層厚み及び発泡外観を評価した。評価の結果を表１に示す。
【００７５】
実施例３
（Ａ）層の樹脂として、ＭＦＲが１４ｇ／１０分、密度が９１７ｋｇ／ｍ３、ＭＳ１３０が９５ｍＮである高圧法低密度ポリエチレン（東ソー（株）製  商品名ペトロセン  ０７Ｃ０３Ｄ、Ｃ３）を９０重量部、エチレン・１−ヘキセン共重合体（Ｄ１）を１０重量部になるよう配合し、単軸押出機（プラコー（株）製  口径５０ｍｍ）にて溶融混練したポリエチレン系樹脂組成物（Ａ３、ＭＦＲ  １４ｇ／１０分、密度  ９１６ｋｇ／ｍ３、ＭＳ１３０  ７０ｍＮ）を使用した以外は、実施例１と同様の手法により発泡積層体を得た。得られた発泡積層体について、発泡層厚み及び発泡外観を評価した。評価の結果を表１に示す。
【００７６】
実施例４
（Ａ）層の樹脂として、ＭＦＲが２４ｇ／１０分、密度が９１８ｋｇ／ｍ３、ＭＳ１３０が６５ｍＮである高圧法低密度ポリエチレン（東ソー（株）製  商品名ペトロセン  ２０２Ｋ、Ｃ４）を９０重量部、エチレン・１−ヘキセン共重合体（Ｄ１）を１０重量部になるよう配合し、単軸押出機（プラコー（株）製  口径５０ｍｍ）にて溶融混練したポリエチレン系樹脂組成物（Ａ４、ＭＦＲ  ２２ｇ／１０分、密度  ９１７ｋｇ／ｍ３、ＭＳ１３０  ５５ｍＮ）を使用した以外は、実施例１と同様の手法により発泡積層体を得た。得られた発泡積層体について、発泡層厚み及び発泡外観を評価した。評価の結果を表１に示す。
【００７７】
実施例５
（Ａ）層の樹脂として、高圧法低密度ポリエチレン（Ｃ４）を９０重量部、ＭＦＲが４ｇ／１０分、密度が９００ｋｇ／ｍ３、ＭＳ１９０が７ｍＮであるエチレン・１−ヘキセン共重合体（東ソー（株）製  商品名ニポロン−Ｚ  ＨＭ３００Ｋ、Ｄ２）を１０重量部になるよう配合し、単軸押出機（プラコー（株）製  口径５０ｍｍ）にて溶融混練したポリエチレン系樹脂組成物（Ａ５、ＭＦＲ  ２０ｇ／１０分、密度  ９１６ｋｇ／ｍ３、ＭＳ１３０  １００ｍＮ）を使用した以外は、実施例１と同様の手法により発泡積層体を得た。得られた発泡積層体について、発泡層厚み及び発泡外観を評価した。評価の結果を表１に示す。
【００７８】
実施例６
（Ａ）層の樹脂として、高圧法低密度ポリエチレン（Ｃ４）を９０重量部、ＭＦＲが２ｇ／１０分、密度が９１０ｋｇ／ｍ３、ＭＳ１９０が１０ｍＮであるエチレン・１−ヘキセン共重合体（東ソー（株）製  商品名ニポロン−Ｚ  ＨＦ２１０Ｋ、Ｄ３）を１０重量部になるよう配合し、単軸押出機（プラコー（株）製  口径５０ｍｍ）にて溶融混練したポリエチレン系樹脂組成物（Ａ６、ＭＦＲ  １９ｇ／１０分、密度  ９１７ｋｇ／ｍ３、ＭＳ１３０  １２５ｍＮ）を使用した以外は、実施例１と同様の手法により発泡積層体を得た。得られた発泡積層体について、発泡層厚み及び発泡外観を評価した。評価の結果を表１に示す。
【００７９】
実施例７
（Ａ）層の樹脂として、高圧法低密度ポリエチレン（Ｃ４）を８０重量部、エチレン・１−ヘキセン共重合体（Ｄ２）を２０重量部になるよう配合し、単軸押出機（プラコー（株）製  口径５０ｍｍ）にて溶融混練したポリエチレン系樹脂組成物（Ａ７、ＭＦＲ  １１ｇ／１０分、密度  ９１４ｋｇ／ｍ３、ＭＳ１３０  １０５ｍＮ）を使用した以外は、実施例１と同様の手法により発泡積層体を得た。得られた発泡積層体について、発泡層厚み及び発泡外観を評価した。評価の結果を表１に示す。
【００８０】
実施例８
（Ａ）層の樹脂として、高圧法低密度ポリエチレン（Ｃ４）を６０重量部、エチレン・１−ヘキセン共重合体（Ｄ２）を４０重量部になるよう配合し、単軸押出機（プラコー（株）製  口径５０ｍｍ）にて溶融混練したポリエチレン系樹脂組成物（Ａ８、ＭＦＲ  １２ｇ／１０分、密度  ９１１ｋｇ／ｍ３、ＭＳ１３０  １４０ｍＮ）を使用した以外は、実施例１と同様の手法により発泡積層体を得た。得られた発泡積層体について、発泡層厚み及び発泡外観を評価した。評価の結果を表１に示す。
【００８１】
実施例９
（Ａ）層の樹脂として、高圧法低密度ポリエチレン（Ｃ４）を９０重量部、ＭＦＲが８ｇ／１０分、密度が９０２ｋｇ／ｍ３、ＭＳ１９０が２５ｍＮであるエチレン・１−オクテン共重合体（ダウ・ケミカル製  商品名アフィニティ  ＰＴ１４５０Ｇ、Ｄ４）を１０重量部になるよう配合し、単軸押出機（プラコー（株）製  口径５０ｍｍ）にて溶融混練したポリエチレン系樹脂組成物（Ａ９、ＭＦＲ  ２２ｇ／１０分、密度  ９１６ｋｇ／ｍ３、ＭＳ１３０  １２５ｍＮ）を使用した以外は、実施例１と同様の手法により発泡積層体を得た。得られた発泡積層体について、発泡層厚み及び発泡外観を評価した。評価の結果を表１に示す。なお、エチレン・１−オクテン共重合体（Ｄ４）は、例えば加工技術研究会発行「プラスチックフィルムレジン材料騒乱２０１２」に記載の通り、長鎖分岐構造を有するエチレン・α−オレフィン共重合体である。
【００８２】
【表１】
2018001722.tif 000002
比較例１
（Ａ）層の樹脂として、ＭＦＲが７ｇ／１０分、密度が９２２ｋｇ／ｍ３、ＭＳ１３０が１９０ｍＮである高圧法低密度ポリエチレン（東ソー（株）製  商品名ペトロセン  ２０４、Ｃ５）を９０重量部、エチレン・１−ヘキセン共重合体（Ｄ１）を１０重量部になるよう配合し、単軸押出機（プラコー（株）製  口径５０ｍｍ）にて溶融混練したポリエチレン系樹脂組成物（Ａ１０、ＭＦＲ  ８ｇ／１０分、密度  ９２０ｋｇ／ｍ３、ＭＳ１３０  １６０ｍＮ）を使用した以外は、実施例１と同様の手法により発泡積層体を得た。得られた発泡積層体について、発泡層厚み及び発泡外観を評価した。評価の結果を表２に示す。発泡外観に劣っていた。
【００８３】
比較例２
（Ａ）層の樹脂として、ＭＦＲが４５ｇ／１０分、密度が９２４ｋｇ／ｍ３、ＭＳ１３０が３５ｍＮである高圧法低密度ポリエチレン（東ソー（株）製  商品名ペトロセン  ２０９、Ｃ６）を９０重量部、エチレン・１−ヘキセン共重合体（Ｄ１）を１０重量部になるよう配合し、単軸押出機（プラコー（株）製  口径５０ｍｍ）にて溶融混練したポリエチレン系樹脂組成物（Ａ１１、ＭＦＲ  ３９ｇ／１０分、密度  ９１６ｋｇ／ｍ３、ＭＳ１３０  ２０ｍＮ）を使用した以外は、実施例１と同様の手法により発泡積層体を得た。得られた発泡積層体について、発泡層厚み及び発泡外観を評価した。評価の結果を表２に示す。（Ａ）層の成膜時にラミ厚みが安定せず、発泡積層体の評価ができなかった。
【００８４】
比較例３
（Ａ）層の樹脂として、高圧法低密度ポリエチレン（Ｃ４）を９０重量部、ＭＦＲが０．８ｇ／１０分、密度が９００ｋｇ／ｍ３、ＭＳ１９０が１９ｍＮであるエチレン・１−ブテン共重合体（東ソー（株）製  ルミタック  １２−１、Ｄ５）を１０重量部になるよう配合し、単軸押出機（プラコー（株）製  口径５０ｍｍ）にて溶融混練したポリエチレン系樹脂組成物（Ａ１２、ＭＦＲ  １７ｇ／１０分、密度  ９１６ｋｇ／ｍ３、ＭＳ１３０  １５０ｍＮ）を使用した以外は、実施例１と同様の手法により発泡積層体を得た。得られた発泡積層体について、発泡層厚み及び発泡外観を評価した。評価の結果を表２に示す。発泡層厚みに劣っていた。
【００８５】
比較例４
（Ａ）層の樹脂として、高圧法低密度ポリエチレン（Ｃ１）を９０重量部、ＭＦＲが５０ｇ／１０分、密度が９２０ｋｇ／ｍ３、ＭＳ１９０が１ｍＮであるエチレン・１−ブテン共重合体（東ソー（株）製  商品名ニポロン−Ｌ  Ｍ７５Ｋ、Ｄ６）を１０重量部になるよう配合し、単軸押出機（プラコー（株）製  口径５０ｍｍ）にて溶融混練したポリエチレン系樹脂組成物（Ａ１３、ＭＦＲ  １０ｇ／１０分、密度  ９１７ｋｇ／ｍ３、ＭＳ１３０  ８０ｍＮ）を使用した以外は、実施例１と同様の手法により発泡積層体を得た。得られた発泡積層体について、発泡層厚み及び発泡外観を評価した。評価の結果を表２に示す。発泡層外観に劣っていた。
【００８６】
比較例５
（Ａ）層の樹脂として、高圧法低密度ポリエチレン（Ｃ１）を９７重量部、エチレン・１−ヘキセン共重合体（Ｄ１）を３重量部になるよう配合し、単軸押出機（プラコー（株）製  口径５０ｍｍ）にて溶融混練したポリエチレン系樹脂組成物（Ａ１４、ＭＦＲ  ８ｇ／１０分、密度  ９２３ｋｇ／ｍ３、ＭＳ１３０  １３０ｍＮ）を使用した以外は、実施例１と同様の手法により発泡前の積層体を得た。評価の結果を表２に示す。発泡外観に劣っていた。
【００８７】
比較例６
（Ａ）層の樹脂として、高圧法低密度ポリエチレン（Ｃ４）を４０重量部、エチレン・１−ヘキセン共重合体（Ｄ２）を６０重量部になるよう配合し、単軸押出機（プラコー（株）製  口径５０ｍｍ）にて溶融混練したポリエチレン系樹脂組成物（Ａ１５、ＭＦＲ  ８ｇ／１０分、密度  ９０７ｋｇ／ｍ３、ＭＳ１３０  ５０ｍＮ）を使用した以外は、実施例１と同様の手法により発泡前の積層体を得た。評価の結果を表２に示す。発泡外観に劣っていた。
【００８８】
【表２】
2018001722.tif 000003
【産業上の利用可能性】
【００８９】
本発明の発泡用積層体は、コーヒー、スープなどの高温飲料用の紙容器、インスタントラーメンなどの即席食品用の容器等、断熱性を求められる容器に好適に使用される。